Способ обработки поверхности частиц неорганического пигмента и способ производства пластмасс, покрытий и ламинатов с помощью вышеуказанного полученного неорганического пигмента

1. Способ обработки поверхности частиц неорганического пигмента, включающий получение водной суспензии частиц неорганического пигмента, осаждение неорганических соединений из водного раствора при смешивании по крайней мере двух компонентов в водном растворе и при надлежащем контроле величины рН и/или температуры в отдельной емкости, формирование суспензии продукта осаждения, при котором продукт осаждения состоит из агломератов тонкодисперсных первичных частиц и/или отдельных кристаллов, и добавление суспензии продукта осаждения в водную суспензию частиц неорганического пигмента.
2. Способ по п. 1, в котором частицами неорганического пигмента являются частицы диоксида титана.
3. Способ по п. 1, в котором продукт осаждения характеризуется рыхлой агломерированной структурой.
4. Способ по п. 1, в котором осажденные неорганические соединения представляют собой оксид или сульфат.
5. Способ по п. 1, в котором осажденные неорганические соединения представляют собой оксид кремния, алюминия, циркония или титана или их смеси.
6. Способ по п. 1, в котором осажденные тонкодисперсные первичные частицы находятся преимущественно в кристаллической форме.
7. Способ по п. 1, в котором частицы неорганического пигмента содержат предварительно обработанную поверхность.
8. Способ по любому из пп. 1-7, в котором в качестве неогранического соединения выбирают оксид алюминия, а в качестве двух компонентов выбирают или щелочное соединение алюминия и кислотный компонент, или кислотное соединение алюминия и щелочной компонент, и осаждение двух компонентов осуществляют при величине рН от 4,5 до 7.
9. Способ по любому из пп. 1-7, в котором в качестве неорганического соединения выбирают алюмосиликат, а в качестве двух компонентов выбирают раствор щелочного силиката и щелочное или кислотное соединение алюминия, при этом смешивание двух компонентов осуществляют при доведении значения рН вплоть до 10.
10. Способ по любому из пп. 1-7, в котором в качестве частиц неорганического пигмента выбирают необработанные частицы диоксида титана, водную суспензию необработанных частиц диоксида титана осуществляют при значении рН по крайней мере 8, предпочтительно 9, в водную суспензию необработанных частиц диоксида титана добавляют фосфорную кислоту и щелочное соединение алюминия и затем добавляют кислотное соединение алюминия при значении рН на уровне от 4,5 до 7, в качестве неорганического соединения выбирают неорганическое соединение алюминия, которое осаждают из водного раствора при величине рН от 4,5 до 7, при этом водный раствор получают по крайней мере из одного щелочного соединения алюминия и одного кислотного компонента или по крайней мере из одного кислотного соединения алюминия м одного щелочного компонента.
11. Способ по любому из пп. 1-7, в котором частицы неорганического пигмента последовательно обрабатывают с по меньшей мере одним дополнительным условием обработки.
12. Применение частиц пигмента, полученных способом по любому из пп. 1-11, при получении пластмасс, покрытий или ламинатов.